(57)【要約】      （修正有）【課題】各種ガラス成形の為の溶融ガラスを供給する、フィーダーの内部を流通する溶融ガラスの温度分布の均一化を図ることができる、フィーダー装置を提供する。【解決手段】溶融ガラスＧを内部に流通させるフィーダー３において、フィーダー３の内部空間Ｓに、溶融ガラスＧを加熱すると共に、溶融ガラスＧの流れ方向に沿って配置された電気発熱体６を備え、電気発熱体６から溶融ガラスの表面Ｇａに至る熱の伝熱経路に、溶融ガラスＧに対する直接の伝熱を制限する制限部７を設けた。【選択図】図２
2014221700.tif 000002
【特許請求の範囲】
【請求項１】
溶融ガラスを内部に流通させるフィーダーにおいて、
前記フィーダーの内部空間に、前記溶融ガラスを加熱すると共に、前記溶融ガラスの流れ方向に沿って配置された電気発熱体を備え、
前記電気発熱体から前記溶融ガラスの表面に至る熱の伝熱経路に、前記溶融ガラスに対する直接の伝熱を制限する制限部を設けたことを特徴とするフィーダー。
【請求項２】
前記制限部は、前記電気発熱体と前記溶融ガラスの表面との間に介在させた板状部材であることを特徴とする請求項１に記載のフィーダー。
【請求項３】
前記電気発熱体は、前記フィーダーの内部空間における幅方向の側方に配置され、
前記板状部材は、前記フィーダーの内周壁における側部から前記フィーダーの内周壁における底部に沿って幅方向の中央に向かって延びていることを特徴とする請求項２に記載のフィーダー。
【請求項４】
前記フィーダーの内周壁における底部に、前記溶融ガラスをガラス繊維に成形するためのブッシングを備えることを特徴とする請求項１〜３のいずれかに記載のフィーダー。
【発明の詳細な説明】
【技術分野】
【０００１】
本発明は、溶融ガラスを内部に流通させるフィーダーに関する。
【背景技術】
【０００２】
例えば、ガラス繊維を成形するためのブッシングや、板ガラスを成形するための成形体等に溶融ガラスを供給する際には、フィーダーの内部を流通する溶融ガラスを保温し、その温度低下を防止する必要がある。そのための方法としては、フィーダーの内部空間に、天然ガス等の燃料と空気（酸素）とを混合して燃焼させるバーナーを配置し、その熱によって溶融ガラスを加熱する方法が広く採用されるに至っている（特許文献１参照）。
【０００３】
ところで、この方法を採用した場合には、以下のような不具合がある。（１）バーナーの熱により、溶融ガラスに含まれる環境負荷物質、例えば酸化ホウ素（Ｂ2Ｏ3）が揮発し、フィーダーに設けられた煙道から放出される。（２）煙道の存在により、フィーダーの密閉性が低く、保温性が悪い。（３）バーナーの燃焼状態によって、内部空間における酸化還元雰囲気が変動しやすく、溶融ガラスにリボイル泡が発生しやすい。（４）燃焼排ガス中に含まれたダストが溶融ガラスに落下すると、ガラス中に異物を発生させる原因となる。
【０００４】
そこで、これらを解消する方法として、フィーダーの内部空間に、バーナーに代えて電気発熱体を溶融ガラスの流れ方向に沿って配置し、その熱により溶融ガラスを加熱する方法を採用することがある。このようにすれば、内部空間に燃焼排ガスが発生せず、フィーダーに煙道を設ける必要がなくなる。さらに、電気による加熱であるため、内部空間における酸化還元雰囲気が変動しにくくなる。これらのことから、上述の不具合（１）〜（４）を好適に解消することが可能である。
【先行技術文献】
【特許文献】
【０００５】
【特許文献１】特表２０１０−５１３１８３号公報
【発明の概要】
【発明が解決しようとする課題】
【０００６】
しかしながら、このような方法を採用した場合であっても、未だ下記のような解決すべき問題が残存している。すなわち、フィーダーの内部を流通する溶融ガラスは、電気発熱体からの距離の違いにより、熱の伝わりやすさが異なり、当該発熱体の近傍を流れるものほど加熱されやすい。このため、電気発熱体の近傍を流れる溶融ガラスと、遠方を流れる溶融ガラスとの間に温度差が生じる等、溶融ガラス全体を均一に加熱することが困難であった。
【０００７】
そして、このように温度分布が不均一となった溶融ガラスが、例えば、ブッシングに供給され、ガラス繊維が成形されるような場合には、ブッシングノズルから流下する溶融ガラスの粘性の相違により、繊維径にばらつきが生じて繊維切れが発生する等、円滑な紡糸が妨げられる事態を招く。
【０００８】
また、溶融ガラスの不均一な温度分布は、ブッシングによるガラス繊維の成形に限らず、成形体に溶融ガラスを供給し、板ガラス等のガラス物品を成形するような場合にも、悪影響を及ぼす原因となる。このため、ブッシングや成形体等に供給される溶融ガラス、ひいては、フィーダーの内部を流通する溶融ガラスの温度分布を均一にすることが必要であり、そのための技術の開発が望まれていた。
【０００９】
上記事情に鑑みなされた本発明は、フィーダーの内部を流通する溶融ガラスの温度分布の均一化を図ることを技術的課題とする。
【課題を解決するための手段】
【００１０】
上記課題を解決するために創案された本発明は、溶融ガラスを内部に流通させるフィーダーにおいて、前記フィーダーの内部空間に、前記溶融ガラスを加熱すると共に、前記溶融ガラスの流れ方向に沿って配置された電気発熱体を備え、前記電気発熱体から前記溶融ガラスの表面に至る熱の伝熱経路に、前記溶融ガラスに対する直接の伝熱を制限する制限部を設けたことに特徴付けられる。
【００１１】
このような構成によれば、電気発熱体から溶融ガラスへの直接の伝熱が制限され、電気発熱体からの熱は、制限部を迂回して溶融ガラスの表面に至る伝熱経路と、電気発熱体からの熱で制限部が加熱された後、制限部からの熱として溶融ガラスの表面に至る伝熱経路とによって溶融ガラスに伝わる。これにより、電気発熱体の近傍を流れる溶融ガラスと、遠方を流れる溶融ガラスとを満遍なく均一に加熱することが可能となり、両者の温度に差異が生じることを可及的に抑制できる。その結果、フィーダーの内部を流通する溶融ガラスの温度分布を均一化することが可能となる。
【００１２】
上記の構成において、前記制限部は、前記電気発熱体と前記溶融ガラスの表面との間に介在させた板状部材であることが好ましい。
【００１３】
このようにすれば、電気発熱体からの熱は、溶融ガラスに対する直接の伝熱を確実に制限されることになる。このため、電気発熱体の近傍を流れる溶融ガラスと、遠方を流れる溶融ガラスとを、より均一に加熱することができる。さらに、板状部材を介在させたことで、溶融ガラスから揮発したアルカリ成分等が、電気発熱体に付着しにくくなるため、当該発熱体が腐食するような事態の発生を抑制することが可能となる。
【００１４】
上記の構成において、前記電気発熱体は、前記フィーダーの内部空間における幅方向の側方に配置され、前記板状部材は、前記フィーダーの内周壁における側部から前記フィーダーの内周壁における底部に沿って幅方向の中央に向かって延びていることが好ましい。
【００１５】
このようにすれば、電気発熱体からの熱のうち、板状部材を迂回して溶融ガラスの表面に至る熱は、幅方向の中央を経由して溶融ガラスに伝わることになり、この熱の伝熱経路は、フィーダーの内部空間における広い範囲を通過する。そのため、電気発熱体の近傍を流れる溶融ガラスと、遠方を流れる溶融ガラスとを、さらに均一に加熱することが可能となる。また、発熱体の腐食等によって、当該発熱体の一部が欠損した場合でも、欠損した部位が板状部材に落下するため、溶融ガラスへの落下を防止することができる。その結果、欠損した部位の落下に起因して、溶融ガラスから製造されるガラス製品に、欠陥が生じるような事態の発生を可及的に回避することが可能となる。
【００１６】
上記の構成において、前記フィーダーの内周壁における底部に、前記溶融ガラスをガラス繊維に成形するためのブッシングを備えていてもよい。
【００１７】
ガラス繊維を成形する場合、溶融ガラスを供給するフィーダーの底部には、溶融ガラスの流れ方向に沿って多数のブッシングが備えられるのが通常である。そのため、フィーダーが長大になりやすく、これに起因して、溶融ガラスの温度分布を均一に保持することが困難である。また、ガラス繊維は、その繊維径が数μｍ〜数十μｍと非常に細いため、溶融ガラスの温度分布が不均一である場合には、繊維径にばらつきが生じ、繊維切れが発生しやすくなる。しかしながら、本発明によれば、このような長大なフィーダーのいずれの部位においても、内部を流通する溶融ガラスの温度分布を均一化することができるため、高品質なガラス繊維を成形することが可能である。
【発明の効果】
【００１８】
以上のように、本発明によれば、フィーダーの内部を流通する溶融ガラスの温度分布を均一化することが可能となる。
【図面の簡単な説明】
【００１９】
【図１】本発明の第一実施形態に係るフィーダーを備えたガラス繊維製造装置の概略を示す縦断側面図である。
【図２】図１におけるＡ−Ａ断面であり、本発明の第一実施形態に係るフィーダーを示す縦断正断面である。
【図３】本発明の第二実施形態に係るフィーダーを示す縦断正断面である。
【図４】本発明の第三実施形態に係るフィーダーを示す縦断正断面である。
【図５】（ａ）〜（ｃ）は、本発明の第四〜第六実施形態に係るフィーダーを示す縦断正断面である。
【図６】本発明の第七実施形態に係るフィーダーを示す縦断正断面である。
【図７】本発明の第八実施形態に係るフィーダーを示す縦断正断面である。
【発明を実施するための形態】
【００２０】
以下、本発明の実施形態について添付の図面を参照して説明する。
【００２１】
図１は、本発明の第一実施形態に係るフィーダーを備えたガラス繊維製造装置の概略を示す縦断側面図である。同図に示すように、ガラス繊維製造装置１は、その上流側の端部から炉内に投入されたガラス原料４を加熱し、連続的に溶融させることで溶融ガラスＧを生成する溶融炉２と、溶融炉２の下流側に接続されると共に、ガラス繊維を成形するための多数のブッシング５に、生成された溶融ガラスＧを供給するフィーダー３とを主要な要素として構成されている。
【００２２】
溶融炉２は、その炉壁が耐火物（例えば、煉瓦）で構成されると共に、その上流側の端部には、珪砂、石灰石、ソーダ灰、カレット等を混合したガラス原料４を炉内に投入するための投入口２ａを備えている。そして、投入口２ａから投入されたガラス原料４を、図示省略の加熱手段（例えば、電気ヒーター）で加熱することにより、連続的に溶融ガラスＧを生成すると共に、生成された溶融ガラスＧを下流側へと流出させるように構成されている。
【００２３】
フィーダー３は、その周壁が耐火物で構成されている。そして、溶融炉２の下流側に接続されると共に、その底部３ａには、溶融ガラスＧの流れ方向に沿って、ガラス繊維を成形するための多数のブッシング５を備えている。これらブッシング５は、それぞれ白金又はその合金で形成されている。また、これらブッシング５のそれぞれには、複数のブッシングノズルが形成されており、これらノズルの各々から溶融ガラスＧが流下してガラス繊維Ｆに成形される。なお、各ノズルから流下した溶融ガラスＧは下方に延伸されつつ所定径のガラス繊維Ｆ（ガラスフィラメント）に成形され、さらに、ガラス繊維Ｆは集束剤を塗布されることで複数本が集束されてガラスストランドとなる。
【００２４】
また、図２（図１におけるＡ−Ａ断面）に示すように、フィーダー３は矩形の横断面形状を有し、その内部には、フィーダー３の内周壁と溶融ガラスの表面Ｇａとで囲まれる内部空間Ｓが形成されている。この内部空間Ｓには、溶融ガラスＧを加熱して保温するための一対の電気発熱体６と、当該電気発熱体６と溶融ガラスの表面Ｇａとの間に介在すると共に、耐火物で形成された一対の耐火板７とが備えられている。
【００２５】
電気発熱体６は、内部空間Ｓの幅方向（図２における左右方向）において、中央を基準に、対称な両側方に存する一対の電気発熱体６を一組として、複数組が溶融ガラスＧの流れ方向（フィーダー３の長手方向）に沿って等間隔で配置されている。また、電気発熱体６の各々は、その横断面がＵ字状に形成されると共に、フィーダー３の内周壁における上部に取り付けられて、図示省略の電極と接続されており、通電によって発熱することで、溶融ガラスＧの温度を保温する。なお、複数組の電気発熱体６は、一つの電気回路で制御することが可能である。
【００２６】
一対の耐火板７は、各々が矩形形状を有すると共に、フィーダー３の内周壁に溶融ガラスＧの流れ方向に沿って取り付けられており、内周壁における側部３ｂから、底部３ａ、及び溶融ガラスの表面Ｇａに沿って幅方向の中央に向かって水平に延びている。また、電気発熱体６と同様に、両耐火板７は、幅方向の中央を基準として対称な位置に存している。そして、電気発熱体６から溶融ガラスの表面Ｇａに至る熱の伝熱経路において、溶融ガラスＧに対する直接の伝熱を制限している。すなわち、本実施形態においては、耐火板７が制限部（板状部材）を構成する。
【００２７】
以下、上記のガラス繊維製造装置１を用いて、ガラス繊維を成形する場合の作用、効果について説明する。
【００２８】
上記のガラス繊維製造装置１によれば、フィーダー３の内部空間Ｓにおいて、耐火板７により、溶融ガラスＧに対する直接の伝熱が確実に制限され、電気発熱体６からの熱は、耐火板７を迂回すると共に、幅方向の中央を経由して溶融ガラスの表面Ｇａに至る伝熱経路と、電気発熱体６からの熱で耐火板７が加熱された後、耐火板７からの熱として溶融ガラスの表面Ｇａに至る伝熱経路とによって溶融ガラスＧに伝わる。
【００２９】
これにより、電気発熱体６の近傍を流れる溶融ガラスＧと、遠方を流れる溶融ガラスＧとを満遍なく均一に加熱することが可能となり、両者の温度に差異が生じることを可及的に抑制できる。このため、フィーダー３の内部を流通する溶融ガラスＧの温度分布を均一化することが可能となる。
【００３０】
その結果、底部３ａに多数のブッシング５を備えた長大なフィーダー３のいずれの部位においても、内部を流通する溶融ガラスＧの温度分布が安定して均一化され、高品質なガラス繊維Ｆを成形することができる。
【００３１】
さらに、電気発熱体６と溶融ガラスの表面Ｇａとの間に、耐火板７が介在していることで、溶融ガラスＧから揮発したアルカリ成分等が、電気発熱体６に付着しにくくなるため、当該発熱体６が腐食するような事態の発生を抑制することが可能となる。
【００３２】
加えて、電気発熱体６の腐食等によって、当該発熱体６の一部が欠損した場合でも、欠損した部位が耐火板７に落下するため、溶融ガラスＧへの落下を防止することができる。その結果、欠損した部位の落下に起因して、溶融ガラスＧから成形されるガラス繊維Ｆに、欠陥が生じるような事態の発生を可及的に回避することが可能となる。
【００３３】
以下、本発明の他の実施形態に係るフィーダーについて説明する。なお、他の実施形態に係るフィーダーにおいて、上記の第一実施形態に係るフィーダーと同一の機能、又は形状を有する構成要素については、各実施形態について説明するための図面に、同一の符号を付すことにより重複する説明を省略している。
【００３４】
図３は、本発明の第二実施形態に係るフィーダーを示す縦断正断面である。この第二実施形態に係るフィーダー３が、第一実施形態に係るフィーダーと相違している点は、耐火板７が取り除かれている点と、フィーダー３の内周壁における側部３ｂに土手部３ｃが形成されている点と、土手部３ｃの上方に電気発熱体６を収容するための凹部Ｃが形成されている点である。
【００３５】
内周壁の側部３ｂは、その一部が幅方向の中央に向かって張り出しており、この張り出した部位が土手部３ｃを形成している。この土手部３ｃが張り出した寸法は、電気発熱体６の幅方向寸法よりも長くなるように設定されており、当該発熱体６が凹部Ｃに完全に収容されるように構成されている。そして、土手部３ｃは、電気発熱体６から溶融ガラスの表面Ｇａに至る熱の伝熱経路において、溶融ガラスＧに対する直接の伝熱を制限している。すなわち、本実施形態においては、土手部３ｃが制限部を構成する。
【００３６】
この第二実施形態に係るフィーダー３においても、上記の第一実施形態に係るフィーダーと同様の効果を奏することが可能である。なお、この第二実施形態においては、土手部３ｃによって、溶融ガラスＧに対する直接の伝熱が確実に制限され、電気発熱体６からの熱は、土手部３ｃを迂回して溶融ガラスの表面Ｇａに至る伝熱経路と、電気発熱体６からの熱で土手部３ｃが加熱された後、土手部３ｃからの熱として溶融ガラスの表面Ｇａに至る伝熱経路とによって溶融ガラスＧに伝わる。
【００３７】
図４は、本発明の第三実施形態に係るフィーダーを示す縦断正断面である。この第三実施形態に係るフィーダー３が、第一実施形態に係るフィーダーと相違している点は、耐火板７が取り除かれている点と、フィーダー３の内周壁における上部と側部３ｂとの間に通路Ｐが形成されている点と、通路Ｐを介して、内部空間Ｓを幅方向における側壁３ｂの外方まで拡張した拡張空間Ｓａが形成されている点である。
【００３８】
拡張空間Ｓａは、溶融ガラスＧの流れ方向に沿って形成されており、その上部には電気発熱体６が収容されている。そして、当該発熱体６と溶融ガラスの表面Ｇａとの間に、フィーダー３の内周壁における側部３ｂが介在することで、電気発熱体６から溶融ガラスの表面Ｇａに至る熱の伝熱経路において、溶融ガラスＧに対する直接の伝熱を制限している。すなわち、本実施形態においては、側部３ｂが制限部（板状部材）を構成する。
【００３９】
この第三実施形態に係るフィーダー３においても、上記の第一実施形態に係るフィーダーと同様の効果を奏することが可能である。なお、この第三実施形態においては、側部３ｂによって、溶融ガラスＧに対する直接の伝熱が確実に制限され、電気発熱体６からの熱は、側部３ｂを迂回すると共に、通路Ｐを通過して溶融ガラスの表面Ｇａに至る伝熱経路と、電気発熱体６からの熱で側部３ｂが加熱された後、側部３ｂからの熱として溶融ガラスの表面Ｇａに至る伝熱経路とによって溶融ガラスＧに伝わる。
【００４０】
また、この第三実施形態においては、電気発熱体６の腐食等によって、当該発熱体６の一部が欠損した場合でも、欠損した部位は、溶融ガラスＧとは隔絶された拡張空間Ｓａの底部に落下するため、溶融ガラスＧへの落下を略確実に防止することができる。このため、溶融ガラスＧから製造されるガラス繊維Ｆにおいて、欠陥の発生を回避する上で有利となる。
【００４１】
図５（ａ）〜（ｃ）は、本発明の第四〜第六実施形態に係るフィーダーを示す縦断正断面である。これらフィーダー３は、上記の第一実施形態に係るフィーダーにおいて、電気発熱体の形状や、その取り付け位置を変更したものである。
【００４２】
図５（ａ）に示す第四実施形態に係るフィーダー３では、電気発熱体６の形状が、Ｕ字状のものから棒状のものへと変更されている。図５（ｂ）に示す第五実施形態に係るフィーダー３は、電気発熱体６の形状が棒状のものへと変更されると共に、その取り付け位置がフィーダー３の内周壁における上部から側部３ｂへと変更されている。図５（ｃ）に示す第六実施形態に係るフィーダー３は、Ｕ字状の電気発熱体６の取り付け位置を、フィーダー３の内周壁における上部から側部３ｂへと変更したものである。
【００４３】
これら第四〜第六実施形態に係るフィーダー３においても、上記の第一実施形態に係るフィーダーと同様の効果を奏することが可能である。また、電気発熱体６からの熱が溶融ガラスＧに伝わる伝熱経路や、耐火板７が制限部（板状部材）を構成している点についても、第一実施形態に係るフィーダーと同様である。
【００４４】
図６は、本発明の第七実施形態に係るフィーダーを示す縦断正断面である。このフィーダー３は、上記の第三実施形態に係るフィーダーにおいて、電気発熱体の数、及び、その取り付け位置を変更したものである。
【００４５】
同図に示すように、第七実施形態に係るフィーダー３では、電気発熱体６の取り付け位置が、フィーダー３の内周壁における上部から、拡張空間Ｓａを囲う側壁に変更されている。また、電気発熱体の数が、一対（２体）から三対（６体）に変更されると共に、一対の電気発熱体６を一組とした三組が、拡張空間Ｓａ内において、上下方向に等間隔で配置されている。
【００４６】
この第七実施形態に係るフィーダー３においても、上記の第一実施形態に係るフィーダー、及び第三実施形態に係るフィーダーと同様の効果を奏することが可能である。また、電気発熱体６からの熱が溶融ガラスＧに伝わる伝熱経路や、フィーダー３の内周壁における側部３ｂが制限部（板状部材）を構成している点については、第三実施形態に係るフィーダーと同様である。
【００４７】
図７は、本発明の第八実施形態に係るフィーダーを示す縦断正面図である。この第八実施形態に係るフィーダー３が、上記の第一実施形態に係るフィーダーと相違している点は、耐火板７が取り除かれている点と、電気発熱体６の数が１体のみとされている点と、この電気発熱体６が板材８ａと板材８ｂとにより、囲われている点である。
【００４８】
電気発熱体６は、幅方向の中央において、フィーダー３の内周壁における上部に取り付けられる共に、溶融ガラスＧの流れ方向に沿って複数が等間隔で配置されている。両板材８ａ，８ｂは、共に耐火物で形成されている。板材８ｂは、電気発熱体６の下方に備えられると共に、幅方向において、フィーダー３の内周壁における底部３ａ、及び溶融ガラスの表面Ｇａに沿って水平に延びている。板材８ａは、幅方向において、電気発熱体６、及び板材８ｂを挟んで対称な位置に一対が備えられると共に、一対の板材８ａの各々において、板材８ａを貫通する開口部８ａａが形成されている。そして、両板材８ａ，８ｂにより、電気発熱体６から溶融ガラスの表面Ｇａに至る熱の伝熱経路において、溶融ガラスＧに対する直接の伝熱を制限している。すなわち、本実施形態においては、両板材８ａ，８ｂが制限部（板状部材）を構成する。
【００４９】
この第八実施形態に係るフィーダー３においても、上記の第一実施形態に係るフィーダーと同様の効果を奏することが可能である。なお、この第八実施形態においては、両板材８ａ，８ｂによって、溶融ガラスＧに対する直接の伝熱が確実に制限され、電気発熱体６からの熱は、板材８ｂを迂回すると共に、板材８ａに形成された開口部８ａａを通過して溶融ガラスの表面Ｇａに至る伝熱経路と、電気発熱体６からの熱で両板材８ａ，８ｂが加熱された後、両板材８ａ，８ｂからの熱として溶融ガラスの表面Ｇａに至る伝熱経路とによって溶融ガラスＧに伝わる。
【００５０】
また、この第八実施形態においては、電気発熱体６の腐食等によって、当該発熱体６の一部が欠損した場合でも、電気発熱体６が両板材８ａ，８ｂによって囲われているため、欠損した部位が、溶融ガラスＧへと落下しにくくなる。その結果、溶融ガラスＧから製造されるガラス繊維Ｆにおいて、欠陥の発生を回避する上で有利となる。
【００５１】
ここで、本発明に係るフィーダーは、上記の各実施形態で説明した構成に限定されるものではない。例えば、上記の各実施形態において、フィーダーは、ガラス繊維を成形するためのブッシングに溶融ガラスを供給する態様となっているが、例えば、板ガラス等のガラス物品を成形するための成形体に溶融ガラスを供給するような場合にも、本発明に係るフィーダーを用いることができる。
【００５２】
また、上記の各実施形態において、フィーダーの横断面形状は矩形となっているが、例えば、円形の横断面形状を有する等、他の形状であってもよい。さらに、内部空間（拡張空間を含む）に配置される電気発熱体の数は、上記の各実施形態で説明した数に限らず、適宜、その数を増減させても構わない。また、電気発熱体の取り付け位置についても、上記の各実施形態で説明した限りではない。ただし、複数の電気発熱体を配置する場合においては、電気発熱体の取り付け位置を、フィーダーの内部空間における幅方向の中央を基準として、対称とすることが好ましい。
【００５３】
さらに、上記の各実施形態においては、それぞれ耐火板、土手部、フィーダーの内周壁における側部、電気発熱体を囲う板材が、制限部を構成している。しかしながら、これ以外であっても、電気発熱体からの熱について、制限部を迂回して溶融ガラスの表面に至る伝熱経路と、電気発熱体からの熱で制限部が加熱された後、制限部からの熱として溶融ガラスの表面に至る伝熱経路とを確保できるようなものであればよい。
【符号の説明】
【００５４】
１          ガラス繊維成形装置
２          溶融炉
２ａ        投入口
３          フィーダー
３ａ        底部
３ｂ        側部
３ｃ        土手部
４          ガラス原料
５          ブッシング
６          電気発熱体
７          耐火板
８ａ        板材
８ａａ      開口部
８ｂ        板材
Ｇ          溶融ガラス
Ｇａ        溶融ガラスの表面
Ｆ          ガラス繊維
Ｐ          通路
Ｓ          フィーダーの内部空間
Ｓａ        拡張空間
Ｃ          凹部
【図１】
2014221700.tif 000003
【図２】
2014221700.tif 000004
【図３】
2014221700.tif 000005
【図４】
2014221700.tif 000006
【図５】
2014221700.tif 000007
【図６】
2014221700.tif 000008
【図７】
2014221700.tif 000009